(57)【要約】  本発明は、支持層、および前記支持層の上部に積層された印刷層を含み、前記印刷層はシリコンゴム組成物の硬化物を含むものである印刷用ブランケットを提供する。本発明による印刷用ブランケットは、表面に−ＳｉＨ基が実質的に存在しないシリコンゴム組成物の硬化物を含むことにより、インク組成物内に含まれた導電性金属の前駆体との反応を防止することができ、それにより、ブランケットの変色現象を抑制することができ、寿命を増大させることができるという特徴がある。
2015517942.tif 000002
【特許請求の範囲】
【請求項１】
支持層、および前記支持層の上部に積層された印刷層を含み、
前記印刷層はシリコンゴム組成物の硬化物を含み、前記シリコンゴム組成物は下記数学式１の値が０以上０．００１未満である印刷用ブランケット：
［数学式１］
【数１】
2015517942.tif 000022
前記数学式１において、
2015517942.tif 000023
はＦＴ−ＩＲスペクトルにおいて２１５０〜２１７０ｃｍ−１の範囲から検出されるピークの面積であり、
2015517942.tif 000024
はＦＴ−ＩＲスペクトルにおいて１２５０〜１２７０ｃｍ−１の範囲から検出されるピークの面積である。
【請求項２】
前記シリコンゴム組成物は、下記数学式２の値が０以上０．００１未満であることを特徴とする、請求項１に記載の印刷用ブランケット：
［数学式２］
ＡＳｉ−Ｈ／ＡＳｉ−ＣＨ３
前記数学式２において、
ＡＳｉ−Ｈは１Ｈ−ＮＭＲにおいてｄ  ４−５ｐｐｍでのピーク広さを示し、
ＡＳｉ−ＣＨ３は１Ｈ−ＮＭＲにおいてｄ  ０−１ｐｐｍでのピーク広さを示す。
【請求項３】
前記シリコンゴム組成物は、主鎖（ｍａｉｎ  ｃｈａｉｎ）および硬化剤を含むことを特徴とする、請求項１または２に記載の印刷用ブランケット。
【請求項４】
前記シリコンゴム組成物は、一液形または二液形である請求項３に記載の印刷用ブランケット。
【請求項５】
前記印刷層は、前記数学式１の値が０以上０．００１未満である請求項１〜４のいずれか１項に記載の印刷用ブランケット。
【請求項６】
前記印刷層は、前記数学式２の値が０以上０．００１未満である請求項２に記載の印刷用ブランケット。
【請求項７】
前記支持層は、高分子フィルムまたは金属薄板を含む請求項１〜６のいずれか１項に記載の印刷用ブランケット。
【請求項８】
前記支持層の厚さは５０μｍ以上４５０μｍ以下である請求項１〜７のいずれか１項に記載の印刷用ブランケット。
【請求項９】
前記印刷層は、ヒドロシリル基（−ＳｉＨ）を実質的に含まない請求項１〜８のいずれか１項に記載の印刷用ブランケット。
【請求項１０】
前記シリコンゴム組成物は、ヒドロシリル基（−ＳｉＨ）を含まない請求項１〜９のいずれか１項に記載の印刷用ブランケット。
【請求項１１】
前記シリコンゴム組成物は、下記化学式１で表される化合物を１種以上含む請求項１〜１０のいずれか１項に記載の印刷用ブランケット：
［化学式１］
【化１】
2015517942.tif 000025
前記化学式１において、
Ｒ１およびＲ４は互いに同一であるかまたは異なり、各々独立して水素、炭素数１〜１０のアルキル基、炭素数３〜２０のシクロアルキル基、エチレン基、プロピレン基、または隣接する酸素と結合してエポキシ基を形成し、
Ｒ２およびＲ３は互いに同一であるかまたは異なり、各々独立してヒドロキシ基；炭素数１〜１０のアルコキシ基；エポキシ基；ハロゲン、エポキシ基またはアリール基で置換もしくは非置換された炭素数１〜１０のアルキル基；ハロゲンで置換もしくは非置換された炭素数３〜２０のシクロアルキル基；およびハロゲンで置換もしくは非置換された炭素数６〜３０のアリール基からなる群から選択され、
Ａ１およびＡ２は互いに同一であるかまたは異なり、各々独立して直接結合であるか；オレフィン系共単量体であり、
ｎ、ｍおよびｏは各々独立して０以上５，０００以下の整数であり、但し、ｎ、ｍ、ｏ全て同時に０ではない。
【請求項１２】
前記化学式１で表される化合物は、下記化学式２−１〜２−１０で表される化合物のうちいずれか１つである請求項１１に記載の印刷用ブランケット：
［化学式２−１］
【化２−１】
2015517942.tif 000026
［化学式２−２］
【化２−２】
2015517942.tif 000027
［化学式２−３］
【化２−３】
2015517942.tif 000028
［化学式２−４］
【化２−４】
2015517942.tif 000029
［化学式２−５］
【化２−５】
2015517942.tif 000030
［化学式２−６］
【化２−６】
2015517942.tif 000031
［化学式２−７］
【化２−７】
2015517942.tif 000032
［化学式２−８］
【化２−８】
2015517942.tif 000033
［化学式２−９］
【化２−９】
2015517942.tif 000034
［化学式２−１０］
【化２−１０】
2015517942.tif 000035
前記化学式２−１〜２−１０におけるＡ１、Ａ２、ｎ、ｍおよびｏの定義は化学式１の定義と同様である。
【請求項１３】
前記硬化剤は、硬化触媒としてスズ系化合物をさらに含む請求項３に記載の印刷用ブランケット。
【請求項１４】
前記シリコンゴム組成物の粘度は２，５００ｃｐｓ以上１００，０００ｃｐｓ以下である請求項１〜１３のいずれか１項に記載の印刷用ブランケット。
【請求項１５】
前記シリコンゴム組成物全体の重量平均分子量は１，０００以上１，０００，０００以下である請求項１〜１４のいずれか１項に記載の印刷用ブランケット。
【請求項１６】
前記シリコンゴム組成物は二液形であり、
前記主鎖の重量平均分子量は１，０００以上１，０００，０００以下であり、
前記硬化剤の重量平均分子量は５００以上１００，０００以下である請求項４に記載の印刷用ブランケット。
【請求項１７】
前記印刷層のＳｈｏｒｅ  Ａ硬度は２０以上７０以下である請求項１〜１６のいずれか１項に記載の印刷用ブランケット。
【請求項１８】
前記印刷層の厚さは１００μｍ以上８００μｍ以下である請求項１〜１７のいずれか１項に記載の印刷用ブランケット。
【請求項１９】
前記印刷層はＳｈｏｒｅ  Ａ硬度が２０以上７０以下であり、厚さは１００μｍ以上８００μｍ以下である請求項１〜１８のいずれか１項に記載の印刷用ブランケット。
【請求項２０】
前記印刷用ブランケットは、前記支持層の下部にクッション層をさらに含む請求項１〜１９のいずれか１項に記載の印刷用ブランケット。
【請求項２１】
前記クッション層の厚さは４５０μｍ以上１，２００μｍ以下である請求項２０に記載の印刷用ブランケット。
【請求項２２】
前記支持層、印刷層およびクッション層の各々の間にプライマー層をさらに含む請求項２０または２１に記載の印刷用ブランケット。
【請求項２３】
前記印刷用ブランケットの総厚さは０．６ｍｍ以上２．４５ｍｍ以下である請求項１〜２２のいずれか１項に記載の印刷用ブランケット。
【請求項２４】
１）支持層を準備するステップ、および
２）前記支持層上にシリコンゴム組成物をコーティングした後に硬化させるステップを含む印刷用ブランケットの製造方法。
【請求項２５】
前記シリコンゴム組成物は、下記化学式１で表される化合物を１種以上含む請求項２４に記載の印刷用ブランケットの製造方法：
［化学式１］
【化１】
2015517942.tif 000036
前記化学式１において、
Ｒ１およびＲ４は互いに同一であるかまたは異なり、各々独立して水素、炭素数１〜１０のアルキル基、炭素数３〜２０のシクロアルキル基、エチレン基、プロピレン基、または隣接する酸素と結合してエポキシ基を形成し、
Ｒ２およびＲ３は互いに同一であるかまたは異なり、各々独立してヒドロキシ基；炭素数１〜１０のアルコキシ基；エポキシ基；ハロゲン、エポキシ基またはアリール基で置換もしくは非置換された炭素数１〜１０のアルキル基；ハロゲンで置換もしくは非置換された炭素数３〜２０のシクロアルキル基；およびハロゲンで置換もしくは非置換された炭素数６〜３０のアリール基からなる群から選択され、
Ａ１およびＡ２は互いに同一であるかまたは異なり、各々独立して直接結合であるか；オレフィン系共単量体であり、
ｎ、ｍおよびｏは各々独立して０以上５，０００以下の整数であり、但し、ｎ、ｍ、ｏ全て同時に０ではない。
【発明の詳細な説明】
【技術分野】
【０００１】
本出願は２０１２年５月２９日に韓国特許庁に提出された韓国特許出願第１０−２０１２−００５６６５６号の出願日の利益を主張し、その内容の全ては本発明に含まれる。
【０００２】
本発明は、ブランケットの変色現象を抑制することができ、寿命を増大させることができる印刷用シリコンブランケットおよびその製造方法に関する。
【背景技術】
【０００３】
一般的に、オフセット（ｏｆｆｓｅｔ）印刷は、パターンロールまたは板からブランケット（ｂｌａｎｋｅｔ）ゴム板の表面に塗料画像を移され、そのブランケットの塗料画像が再び印刷対象物に移されて間接的に印刷される方式をいう。
【０００４】
シリコンゴムを用いた従来のオフセット印刷用ブランケットは、ビニル基（−ＣＨ＝ＣＨ２）が付いたポリジメチルシロキサン（ｐｏｌｙｄｉｍｅｔｈｙｌｓｉｌｏｘａｎｅ、ＰＤＭＳ）と−ＳｉＨ基が付いたＰＤＭＳのビニル基と−ＳｉＨ基が反応して硬化される付加硬化型シリコンを用いて製作される。このような過程で製作されたブランケットを用いて何度も印刷を繰り返し行えば、印刷過程でインクが付いていたブランケット部分に変色現象が発生するという問題がある。これは、特に導電性金属インク、その中でも導電性金属の前駆体に基づいたインクを用いる時により深刻な現象が発生し得る。
【先行技術文献】
【特許文献】
【０００５】
【特許文献１】大韓民国公開特許公報第１０−２００９−００８９５８２号
【発明の概要】
【発明が解決しようとする課題】
【０００６】
ブランケットに変色現象が一度発生すれば本来の状態に戻し難く、表面状態も変わるので再使用が不可能であるという点で、当技術分野では、長期間用いて変色現象が発生せず、寿命が増大できるブランケットに関する研究が必要である。
【課題を解決するための手段】
【０００７】
本発明の一実施形態は、支持層、および前記支持層の上部に積層された印刷層を含み、
前記印刷層はシリコンゴム組成物の硬化物を含むものである印刷用ブランケットを提供する。具体的には、本発明の一実施形態は、支持層、および前記支持層の上部に積層された印刷層を含み、
前記印刷層はシリコンゴム組成物の硬化物を含み、前記シリコンゴム組成物は下記数学式１の値が０以上０．００１未満であることを特徴とする印刷用ブランケットを提供する。
［数学式１］
【数１】
2015517942.tif 000003
前記数学式１において、
2015517942.tif 000004
は前記ＦＴ−ＩＲスペクトルにおいて２１５０〜２１７０ｃｍ−１の範囲から検出されるピークの面積であり、
2015517942.tif 000005
は前記ＦＴ−ＩＲスペクトルにおいて１２５０〜１２７０ｃｍ−１の範囲から検出されるピークの面積である。
【０００８】
また、本発明の一実施形態に係る印刷用ブランケットの製造方法は、１）支持層を準備するステップ、および
２）前記支持層上にシリコンゴム組成物をコーティングした後に硬化させるステップを含む。
【発明の効果】
【０００９】
本発明の一実施形態による印刷用ブランケットは、前述した構成のシリコンゴム組成物の硬化物を含む印刷層を含むことにより、印刷層内に−ＳｉＨ基が実質的に存在しなくなる。それにより、印刷用ブランケットとインク組成物内に含まれた導電性金属の前駆体との反応を防止することができ、印刷用ブランケットの変色現象を抑制することができ、寿命を増大させることができるという特徴がある。
【図面の簡単な説明】
【００１０】
【図１】本実施形態による印刷用ブランケットの一具体例を示す図である。
【図２】実施例１による印刷用ブランケットの変色現象を観察した図である。
【図３】比較例１による印刷用ブランケットの変色現象を観察した図である。
【図４】実施例１のシリコンゴム組成物の主鎖であるＸ−３２−２１００ＴのＦＴ−ＩＲスペクトルを示す図である。
【図５】実施例１のシリコンゴム組成物の硬化触媒であるＣＸ−２１００−ＴのＦＴ−ＩＲスペクトルを示す図である。
【図６】実施例１のシリコンゴム組成物の主鎖であるＸ−３２−２１００Ｔの１Ｈ−ＮＭＲスペクトルを示す図である。
【図７】実施例１のシリコンゴム組成物の硬化剤であるＣＸ−２１００−Ｔの１Ｈ−ＮＭＲスペクトルを示す図である。
【図８】比較例１の付加硬化型シリコンゴム組成物の主鎖および硬化剤のＦＴ−ＩＲスペクトルを示す図である。
【図９】比較例１の付加硬化型シリコンゴム組成物の主鎖および硬化剤の１Ｈ−ＮＭＲスペクトルを示す図である。
【発明を実施するための形態】
【００１１】
以下、本発明の実施形態を用いてより詳細に説明する。
【００１２】
前述したように、シリコンゴムを用いた従来のオフセット印刷用ブランケットは、ビニル基（−ＣＨ＝ＣＨ２）が付いたポリジメチルシロキサン（ｐｏｌｙｄｉｍｅｔｈｙｌｓｉｌｏｘａｎｅ、ＰＤＭＳ）と−ＳｉＨ基が付いたＰＤＭＳのビニル基と−ＳｉＨ基が反応して硬化される付加硬化型シリコンを用いて製作される。このような過程で製作されたブランケットを用いて何度も印刷を繰り返し行えば、印刷過程でインクが付いていたブランケット部分に変色現象が発生するという問題がある。これは、特に導電性金属インク、その中でも導電性金属の前駆体に基づいたインクを用いる時により深刻である。
【００１３】
上記のように、導電性金属の前駆体に基づいたインクを用いる時、ブランケットの変色現象がより深刻な理由中の１つは、ブランケットの製作時、表面に反応せずに残っていた−ＳｉＨ基が還元剤の役割をして、Ａｕ＋、Ａｇ＋のような導電性金属成分が各々Ａｕ０、Ａｇ０に還元され、ブランケット内でナノ粒子を生成して表面プラズモン共鳴（ｓｕｒｆａｃｅ  ｐｌａｓｍｏｎ  ｒｅｓｏｎａｎｃｅ）を引き起こすためである。
【００１４】
そこで、本発明の一実施形態に係る印刷用ブランケットは従来の印刷用ブランケットが有する問題点を解決するためのものであり、導電性金属の前駆体との反応性がないか非常に少ないのでブランケットの変色現象を抑制することができ、寿命が増大できる印刷用ブランケットおよびその製造方法を提供しようとする。
【００１５】
本発明の一実施形態に係る印刷用ブランケットは支持層、および前記支持層の上部に積層された印刷層を含み、前記印刷層はシリコンゴム組成物の硬化物を含むことを特徴とする。
【００１６】
具体的には、本発明の一実施形態に係る印刷用ブランケットは、支持層、および前記支持層の上部に積層された印刷層を含み、前記印刷層はシリコンゴム組成物の硬化物を含み、前記シリコンゴム組成物は下記数学式１の値が０以上０．００１未満である。
［数学式１］
【数１】
2015517942.tif 000006
前記数学式１において、
2015517942.tif 000007
はＦＴ−ＩＲスペクトルにおいて２１５０〜２１７０ｃｍ−１の範囲から検出されるピークの面積であり、
2015517942.tif 000008
はＦＴ−ＩＲスペクトルにおいて１２５０〜１２７０ｃｍ−１の範囲から検出されるピークの面積である。
【００１７】
本発明の一実施形態に係る前記シリコンゴム組成物は下記数学式２の値が０以上０．００１未満であることを特徴とする。
［数学式２］
【数２】
2015517942.tif 000009
前記数学式２において、
ＡＳｉ−Ｈは１Ｈ−ＮＭＲにおいてｄ  ４−５ｐｐｍでのピーク広さを示し、
ＡＳｉ−ＣＨ３は１Ｈ−ＮＭＲにおいてｄ  ０−１ｐｐｍでのピーク広さを示す。
【００１８】
本発明の一実施形態に係る前記シリコンゴム組成物は主鎖（ｍａｉｎ  ｃｈａｉｎ）および硬化剤を含むことを特徴とする。
【００１９】
前記数学式１および数学式２において、前記数学式１および数学式２の値が０以上０．００１未満の場合、−ＳｉＨ基が実質的に含まれないため、印刷用ブランケットの変色現象を抑制することができ、印刷用ブランケットの寿命を増大することができる。前記数学式１および数学式２の値が０．００１以上の場合、−ＳｉＨ基によって印刷用ブランケットの変色現象および寿命の低下を誘発し得る。
【００２０】
すなわち、前記数学式１および数学式２の範囲が０以上０．００１未満の場合、−ＳｉＨ基を実質的に含まないことを意味し、また、実験の誤差範囲内で−ＳｉＨ基が存在しないことを意味する。
【００２１】
本発明の一実施形態に係る前記シリコンゴム組成物は主鎖および硬化剤を含む。ここで、主鎖は硬化可能な官能基を含む高分子鎖を意味する。前記硬化剤は主鎖を硬化できる官能基を含むものであり、単分子、オリゴマーまたは高分子の形態であっても良い。
【００２２】
本発明の一実施形態に係る前記シリコンゴム組成物は一液形または二液形である。ここで、一液形とは、主鎖と硬化剤を全て含む状態で輸送または保管されて、前記シリコンゴム組成物の硬化物を形成するのに用いられるものである。二液形とは、主鎖と硬化剤が別個に輸送または保管され、前記シリコンゴム組成物の硬化物を形成する直前に混合されるものを意味する。
【００２３】
本発明の一実施形態に係る前記硬化剤は硬化触媒をさらに含むことができる。具体的には、本発明による前記硬化剤は硬化触媒としてスズ系化合物をさらに含むことができる。
【００２４】
本発明の一実施形態に係る前記印刷層は前記数学式１の値が０以上０．００１未満であることを特徴とする。
【００２５】
本発明の一実施形態に係る前記印刷層は前記数学式２の値が０以上０．００１未満であることを特徴とする。
【００２６】
本発明の一実施形態に係る前記印刷層はヒドロシリル基（−ＳｉＨ）を実質的に含まないことを特徴とする。
【００２７】
本発明の一実施形態に係る前記シリコンゴム組成物はヒドロシリル基（−ＳｉＨ）を実質的に含まないことを特徴とする。
【００２８】
前記数学式１の値はシリコンゴム組成物または印刷層内に存在できるヒドロシリル基（−ＳｉＨ）の相対的な含量値を示しものであり、本発明の一実施形態に係るシリコンゴム組成物または印刷層は前記ヒドロシリル基（−ＳｉＨ）を実質的に含まないことを特徴とする。
【００２９】
前記数学式２の値はシリコンゴム組成物または印刷層内に存在できるヒドロシリル基（−ＳｉＨ）の相対的な含量値を示すものであり、本発明のシリコンゴム組成物または印刷層は前記ヒドロシリル基（−ＳｉＨ）を実質的に含まないことを特徴とする。
【００３０】
本発明の一実施形態に係る前記支持層はブランケットの表面に備えられる印刷層や支持層の下部に存在できるクッション層の不均一な伸びを抑制して印刷精密度を向上させる役割をするものであり、伸縮性が小さくロールに取り付けできる程度に曲げられる物質を用いることができる。
【００３１】
本発明の一実施形態に係る前記支持層は高分子フィルムまたは金属薄板を含むことを特徴とする。より具体的には、前記支持層はポリエチレンテレフタレート（ＰＥＴ）、ポリエチレンナフタレート（ＰＥＮ）およびポリカーボネートからなる群から選択された高分子フィルム、またはアルミニウムおよびステンレスからなる群から選択された金属薄板を含むことができるが、これらのみに限定されるものではない。
【００３２】
前記支持層の厚さは５０μｍ以上４５０μｍ以下であっても良いが、これに限定されるものではない。
【００３３】
本発明の一実施形態に係る前記印刷層はブランケットにおいて表面にインクを付けて転写する役割をする。前記印刷層はシリコンゴム組成物の硬化物を含むことを特徴とする。
本発明の一実施形態に係る前記シリコンゴム組成物は、下記化学式１で表される化合物を１種以上含むことができる。
［化学式１］
【化１】
2015517942.tif 000010
前記化学式１において、
Ｒ１およびＲ４は互いに同一であるかまたは異なり、各々独立して水素、炭素数１〜１０のアルキル基、炭素数３〜２０のシクロアルキル基、エチレン基、プロピレン基、または隣接する酸素と結合してエポキシ基を形成し、
Ｒ２およびＲ３は互いに同一であるかまたは異なり、各々独立してヒドロキシ基；炭素数１〜１０のアルコキシ基；エポキシ基；ハロゲン、エポキシ基またはアリール基で置換もしくは非置換された炭素数１〜１０のアルキル基；ハロゲンで置換もしくは非置換された炭素数３〜２０のシクロアルキル基；およびハロゲンで置換もしくは非置換された炭素数６〜３０のアリール基からなる群から選択され、
Ａ１およびＡ２は互いに同一であるかまたは異なり、各々独立して直接結合であるか；オレフィン系共単量体であり、
ｎ、ｍおよびｏは各々独立して０以上５，０００以下の整数であり、但し、ｎ、ｍ、ｏ全て同時に０ではない。
【００３４】
前記化学式１の置換基をより具体的に説明すれば下記の通りである。
前記ハロゲンの例としてはＦ、Ｃｌ、Ｂｒなどが挙げられるが、これらのみに限定されるものではない。
【００３５】
前記アルキル基の例としてはメチル基、エチル基、プロピル基、イソプロピル基、ブチル基、イソブチル基、ペンチル基、ヘキシル基などが挙げられるが、これらのみに限定されるものではない。
【００３６】
前記シクロアルキル基の例としてはシクロプロピル基、シクロヘキシル基などが挙げられるが、これらのみに限定されるものではない。
【００３７】
前記アルコキシ基の例としてはメトキシ基、エトキシ基、プロポキシ基、ブトキシ基、アセトキシ基などが挙げられるが、これらのみに限定されるものではない。
【００３８】
前記アリール基の例としてはフェニル基、ナフチル基などが挙げられるが、これらのみに限定されるものではない。
【００３９】
前記オレフィン系共単量体の例としてはエチレン、プロピレン、１−ブテン、１−ペンテン、４−メチル−１−ペンテン、１−ヘキセン、１−ヘプテン、１−オクテン、１−デセン、１−ウンデセン、１−ドデセン、１−テトラデセン、１−ヘキサデセン、１−エイコセン、ノルボルネン、ノルボルナジエン、エチリデンノルボルネン、フェニルノルボルネン、ビニルノルボルネン、ジシクロペンタジエン、１，４−ブタジエン、１，５−ペンタジエン、１，６−ヘキサジエンなどが挙げられるが、これらのみに限定されるものではない。
【００４０】
前記シリコンゴム組成物の硬化時、前記化学式１のＲ１〜Ｒ４が加水分解されて互いに結合することによって硬化物を形成することができる。
【００４１】
前記シリコンゴム組成物は、前記化学式１で表される化合物を２種以上含むことができる。
【００４２】
前記化学式１のＲ２およびＲ３のうち少なくとも１つは、ハロゲンで置換もしくは非置換された炭素数１〜２０のアルキル基；およびヒドロキシ基からなる群から選択されることができる。
【００４３】
前記シリコンゴム組成物は前記化学式１で表される化合物を２種以上含み、前記化学式１で表される化合物のうち少なくとも１種は前記化学式１のＲ２およびＲ３のうち少なくとも１つがハロゲンで置換もしくは非置換された炭素数１〜２０のアルキル基；およびヒドロキシ基からなる群から選択され、この化合物の含量は前記シリコンゴム組成物の総重量を基準に１０重量％以上であっても良い。
【００４４】
前記化学式１のＲ２およびＲ３のうち少なくとも１つは、ハロゲンで置換もしくは非置換された炭素数６〜３０のアリール基であっても良い。このような場合に、前記シリコンゴム組成物の硬化物の強度をより高めることができる。
前記化学式１のｎ、ｍおよびｏは、シリコンゴム組成物の粘度、硬化後の物性、Ｒ１〜Ｒ４の選定などを複合的に考慮して決定することができる。特に、前記シリコンゴム組成物の粘度を考慮すれば、シリコンゴム組成物の重量平均分子量が最大１，０００，０００を超過しないようにｎ、ｍおよびｏを選定することができる。
【００４５】
本発明の一実施形態に係る前記化学式１で表される化合物は、下記化学式２−１〜２−１０で表される化合物のうちいずれか１つであっても良い。但し、これらのみに限定されるものではない。
【００４６】
［化学式２−１］
【化２−１】
2015517942.tif 000011
【００４７】
［化学式２−２］
【化２−２】
2015517942.tif 000012
【００４８】
［化学式２−３］
【化２−３】
2015517942.tif 000013
【００４９】
［化学式２−４］
【化２−４】
2015517942.tif 000014
【００５０】
［化学式２−５］
【化２−５】
2015517942.tif 000015
【００５１】
［化学式２−６］
【化２−６】
2015517942.tif 000016
【００５２】
［化学式２−７］
【化２−７】
2015517942.tif 000017
【００５３】
［化学式２−８］
【化２−８】
2015517942.tif 000018
【００５４】
［化学式２−９］
【化２−９】
2015517942.tif 000019
【００５５】
［化学式２−１０］
【化２−１０】
2015517942.tif 000020
前記化学式２−１〜２−１０におけるＡ１、Ａ２、ｎ、ｍおよびｏの定義は化学式１の定義と同様である。
【００５６】
本発明の一実施形態に係る前記化学式１の化合物は−ＳｉＨ基を含まないため、印刷用ブランケットとインク組成物内に含まれた導電性金属の前駆体との反応を防止することができる。
【００５７】
本発明の一実施形態に係る前記シリコンゴム組成物の粘度は２，５００ｃｐｓ以上１００，０００ｃｐｓ以下であっても良いが、これに限定されるものではない。
【００５８】
前記シリコンゴム組成物の粘度が前記範囲内である場合、前記シリコン組成物を基材にコーティングした後に平坦化する時間が少なくかかり、気泡がよく抜け出ることができる。すなわち、前記シリコンゴム組成物の粘度が１００，０００ｃｐｓを超過する場合、シリコンゴム組成物を基材にコーティングした後に平坦化するのに時間が長くかかり、工程途中に発生する気泡が抜け出にくいという短所がある。また、前記シリコンゴム組成物の粘度が２，５００ｃｐｓ未満であれば、コーティング後に充分に硬化される前に組成物が全て流れてしまい、所望の厚さに調節し難いという短所がある。
【００５９】
本発明の一実施形態に係る前記シリコンゴム組成物の全体重量平均分子量は１，０００以上１，０００，０００以下であっても良く、好ましくは２，０００以上５００，０００以下、より好ましくは２，０００以上５０，０００以下であっても良い。但し、これに限定されるものではない。前記全体重量平均分子量は、前記シリコンゴム組成物が一液形および二液形の場合を全て含むことができる。
【００６０】
本発明の一実施形態に係る前記主鎖および硬化剤が二液形である場合、前記主鎖の重量平均分子量は１，０００以上１，０００，０００以下であっても良く、好ましくは２，０００以上５００，０００以下、より好ましくは２，０００以上５０，０００以下であっても良い。但し、これに限定されるものではない。
【００６１】
本発明の一実施形態に係る前記シリコンゴム組成物が二液形である場合、前記硬化剤の重量平均分子量は５００以上１００，０００以下であっても良く、より好ましくは１，０００以上１０，０００以下であっても良いが、これに限定されるものではない。
【００６２】
本発明の一実施形態に係る前記シリコンゴム組成物が二液形である場合、前記主鎖の重量平均分子量は１，０００以上１，０００，０００以下であり、前記硬化剤の重量平均分子量は５００以上１００，０００以下であっても良い。
【００６３】
前記シリコンゴム組成物の分子量が前記範囲内である場合、硬化後の硬度を適切に有することができる。具体的には、下記で記述するＳｈｏｒｅ  Ａ硬度の範囲内に維持されることができる。すなわち、前記シリコンゴム組成物の分子量が１，０００未満であるか１，０００，０００超過である場合、組成物の粘度が２,５００ｃｐｓ〜１００，０００ｃｐｓ以内の値を有し、硬化後のＳｈｏｒｅ  Ａ硬度が２０〜７０以内の値を有することが困難である。
【００６４】
本発明の一実施形態に係る前記シリコンゴム組成物としてはＳｈｉｎＥｔｓｕ社製のＫＥ−３４７、ＫＥ−３４８、ＫＥ−４４５、またはＫＥ−３４７５を単独で用いることができる。前記ＫＥ−３４７、ＫＥ−３４８、ＫＥ−４４５、またはＫＥ−３４７５は一液形であっても良い。
【００６５】
本発明の一実施形態に係る前記シリコンゴム組成物はＳｈｉｎＥｔｓｕ社製のＸ−３２−２２５６とＣＸ−３２−２２５６を各々主鎖と硬化剤として、またはＸ−３２−２１００ＴとＣＸ−２１００Ｔを各々主鎖と硬化剤として、またはＫＥ−１４１７とＣＡＴ−１４１７−４０を各々主鎖と硬化剤として用いることができる。この場合、前記主鎖および硬化剤は二液形であっても良い。
【００６６】
前記印刷層のＳｈｏｒｅ  Ａ硬度は２０以上７０以下であっても良いが、これに限定されるものではない。前記Ｓｈｏｒｅ  Ａ硬度は一定の力を与えた時に鉄製チップが入り込む深さを用いて硬度を測定する方法であり、ＡＳＴＭ  Ｄ２２４０試験法に準ずる方法で測定可能である。
【００６７】
前記印刷層の硬度が前記範囲内である場合、印刷が均一に円滑に行われることができ、印刷版および被印刷体と接触時に圧力が均一に分散し得る。すなわち、印刷層の硬度が７０を超過する場合、被印刷体とコンフォーマルコンタクト（ｃｏｎｆｏｒｍａｌ  ｃｏｎｔａｃｔ）が難しくなって印刷されない領域が発生するか、印刷時にブランケットが印刷版および被印刷体と接する時の圧力を均一に分散させ難い。さらに、印刷層の硬度が２０未満の場合、印刷時に印刷パターンの直進性が良くなく、リバースオフセット印刷過程でブランケットが印刷版の底部に接する現象が発生して所望のパターンが印刷されない。
【００６８】
本発明の一実施形態に係る前記印刷層の厚さは１００μｍ以上８００μｍ以下であっても良いが、これに限定されるものではない。また、円滑な印刷のために、前記印刷層の厚さの標準偏差は３０μｍ未満であっても良い。
【００６９】
前記印刷層の厚さが前記範囲内である場合、レベリング特性に優れ、印刷均一度に優れる。すなわち、印刷層の厚さが１００ｍｍ未満の場合、液相であるシリコンゴム組成物のコーティング量を極めて少量にしなければならないため、レベリング特性が良くなく、表面印刷層の厚さ偏差が全体厚さに比べて相対的に大きくなって印刷均一度が良くない。また、印刷層の厚さが１００ｍｍ未満の場合、印刷層がインク内の溶媒を吸収できる容量が少なく、印刷初期からブランケットがインクで膨潤し易いという短所がある。
【００７０】
本発明の一実施形態に係る前記印刷層はＳｈｏｒｅ  Ａ硬度が２０以上７０以下であり、厚さは１００μｍ以上８００μｍ以下であっても良い。
【００７１】
本発明の一実施形態に係る前記印刷用ブランケットは、前記支持層の下部にクッション層をさらに含むことができる。
【００７２】
前記クッション層はニップ（ｎｉｐ）圧を緩和し圧力を分布させる役割をし、当技術分野で周知の物質を用いて形成することができる。より具体的には、前記印刷層を形成する物質と同一であっても良く、従来のポリジメチルシロキサンを基本物質とするシリコンゴムを用いることもできる。
【００７３】
前記クッション層はクッション感の増大のために発泡粒子を含むことができる。前記発泡粒子は高分子樹脂の皮に内部ホールが形成されたものを用いることができ、粒子の大きさは特に限定されないが、印圧を調整する効果を良好に発揮するためには５０μｍ以上１５０μｍ以下のものを用いることができる。このような発泡粒子をクッション層に添加することにより、印刷時にブランケットの印圧マージン領域、すなわち、均一なパターン印刷の印圧範囲がより拡張されることができ、ブランケットの表面印刷層の耐久性も向上させることができる。
【００７４】
本発明の一実施形態に係る前記クッション層の厚さは４５０μｍ以上１，２００μｍ以下であっても良いが、これに限定されるものではない。
【００７５】
本発明の一実施形態に係る前記印刷用ブランケットは、前記支持層、印刷層およびクッション層の各々の間に接着増進などのためにプライマー層をさらに含むことができる。
【００７６】
本発明の一実施形態に係る前記印刷用ブランケットの総厚さは０．６ｍｍ以上２．４５ｍｍ以下であっても良いが、これに限定されるものではない。前記印刷用ブランケットの厚さが０．６ｍｍ未満の場合は、液相シリコンゴムの塗布量が少ないために硬化時にレベリング性が良くなく、厚さ均一度が低下するので好ましくなく、２．４５ｍｍ超過の場合は、メインロールにブランケットを巻く時に適当に曲げられずに折られる恐れがあるので好ましくない。
【００７７】
本発明の一実施形態に係る前記印刷用ブランケットは、表面に−ＳｉＨ基が実質的に存在しないシリコンゴム組成物の硬化物を含むことにより、インク組成物内に含まれた導電性金属の前駆体との反応を防止することができ、それにより、ブランケットの変色現象を抑制することができ、寿命を増大させることができるという特徴がある。
【００７８】
また、本発明の一実施形態に係る前記印刷用ブランケットの製造方法は、１）支持層を準備するステップ、および２）前記支持層上にシリコンゴム組成物をコーティングした後に硬化させるステップを含む。
【００７９】
本発明の一実施形態に係る前記製造方法の前記シリコンゴム組成物は、前記化学式１で表される化合物を１種以上含むことを特徴とする。
【００８０】
本発明の一実施形態に係る前記印刷用ブランケットの製造方法において、前記支持層、シリコンゴム組成物などに関する内容は前述したものと同様であるので、これに関する具体的な説明は省略する。
【００８１】
本発明の一実施形態に係る前記印刷用ブランケットの製造方法において、前記２）ステップのシリコンゴム組成物のコーティング方法は当技術分野で周知の方法を利用することができる。例えば、ブレードコーティング、スロットダイコーティング、バーコーティング、コンマコーティング、ベーカーアプリケーターコーティング、カーテンコーティングなどの方法を利用することができるが、これらのみに限定されるものではない。
【００８２】
前記２）ステップのシリコンゴム組成物をコーティングした後、組成物の特性に適した硬化条件で硬化させて印刷用ブランケットを製造することができる。例えば、常温にのみ２４時間以上放置するか、１５０℃で３０分以内に硬化することができ、または、常温〜１５０℃の温度で硬化することができる。一般的に、温度を上げれば硬化時間が速くなるが、工程中に形成された気泡が抜け出にくいという短所があり、温度を下げれば、気泡が抜け出やすいという長所はあるが、タクトタイムが長くなるという短所がある。
【００８３】
本発明の一実施形態に係る前記印刷用ブランケットの製造方法において、前記シリコンゴム組成物は、上記化学式１で表される化合物を１種以上含むことができる。
【００８４】
本発明の一実施形態に係る前記印刷用ブランケットの一具体例を図１に示す。
【実施例】
【００８５】
以下、実施例を通じて本発明をより具体的に説明する。但し、下記の実施例は説明のためのものであって、本発明の範囲が下記の実施例によって限定されるものではない。
【００８６】
＜実施例＞
シリコンゴム組成物をＸ−３２−２１００ＴとＣＸ−２１００−Ｔ（いずれもＳｈｉｎＥｔｓｕ社製）を重量比として１０対１で配合したシリコンゴム組成物をポリエチレンテレフタレート（ＰＥＴ）フィルムの片面にアプリケーター（ａｐｐｌｉｃａｔｏｒ）を用いて５００μｍ厚さでコーティングした後、常温で２４時間放置し、６０℃対流式オーブンで１日間硬化させて印刷用シリコンブランケットを製造した。
【００８７】
前記製造された印刷用ブランケットにメイヤバー（ｍａｙｏｒ  ｂａｒ）を用いて、銀前駆体であるネオデカン酸銀４０重量部、テルピノール４０重量部、メタノール２０重量部を含有した導電性インクをコーティングした。コーティング後、インク乾燥の待ち時間を約５分経て、コーティングされたインクをガラス（ｇｌａｓｓ）に転写した後、ブランケット表面の変色現象の有無を観察した。
【００８８】
前記実施例１で製造したブランケット表面の変色現象を観察した結果を図２に示す。
【００８９】
前記実施例１で用いたシリコンゴム組成物の各成分であるＸ−３２−２１００Ｔ（主鎖；ｍａｉｎ  ｃｈａｉｎ）とＣＸ−２１００−Ｔ（硬化剤）のＦＴ−ＩＲスペクトルを図４および図５に示す。図４および図５の結果によれば、前記実施例１で用いたシリコンゴム組成物のどの成分もＳｉ−Ｈに該当するピークがないことが分かる。
【００９０】
図６および図７は、前記実施例１で用いたシリコンゴム組成物の各成分であるＸ−３２−２１００Ｔ（主鎖；ｍａｉｎ  ｃｈａｉｎ）とＣＸ−２１００−Ｔ（硬化剤）の１Ｈ−ＮＭＲスペクトルである。図６および図７の結果によれば、前記実施例１で用いたシリコンゴム組成物のどの成分もＳｉ−Ｈに該当するピークがないことが分かる。
【００９１】
＜比較例＞
前記実施例１において、印刷層の製造時に付加硬化型シリコンであるＤｏｗ  Ｃｏｒｎｉｎｇ社製のＳｙｌｇａｒｄ  １８４セットを用いたことを除いては、前記実施例１と同様にして印刷用ブランケットを製造した。また、前記実施例１と同様に印刷用ブランケットに銀前駆体を含有した導電性インクをコーティングし、ガラスに転写した後、ブランケット表面の変色現象の有無を観察した。
【００９２】
前記比較例１で製造したブランケット表面の変色現象を観察した結果を図３に示す。
【００９３】
前記比較例１で用いた付加硬化型シリコンゴム組成物セットの各成分であるＳｙｌｇａｒｄ  １８４  Ａ（主鎖；ｍａｉｎ  ｃｈａｉｎ）とＳｙｌｇａｒｄ  １８４  Ｂ（硬化剤）のＦＴ−ＩＲスペクトルを図８に示す。図８において、［主鎖＋硬化剤］と表記したものは、ブランケットの製造に用いられる主鎖：硬化剤（１０：１）の混合物のＩＲスペクトル結果である。図８の結果によれば、比較例１で用いた付加硬化型シリコンゴム組成物には、主鎖にはＳｉ−Ｈに該当するピークが検出されないが、硬化剤にはＳｉ−Ｈに該当するピークが相当量検出され、主鎖と硬化剤を業者推薦比率である重量比１０：１で混合してもＳｉ−Ｈが相当量残留することが分かる。主鎖と硬化剤を１０：１で混合して２日間硬化した後に測定したＦＴ−ＩＲスペクトルにおいて、Ｓｉ−Ｈストレッチング（ｓｔｒｅｔｃｈｉｎｇ）に該当するピーク面積と−ＣＨ３変形（ｄｅｆｏｒｍａｔｉｏｎ）に該当するピーク面積の比を取ったところ、下記数学式１の値が０．０２３と計算された。これを見れば、硬化後にもＳｉ−Ｈ基が少量残留することが分かる。
【００９４】
［数学式１］
【数１】
2015517942.tif 000021
【００９５】
図８にＰｕｒｅ  ＰＤＭＳと表記したものは、シリコンゴム組成物に用いられたレジンではない、他の官能基のない純粋なＰＤＭＳのＩＲスペクトルを参考に示したものである。
【００９６】
図９は、前記比較例１で用いた付加硬化型シリコンゴム組成物セットの各成分であるＳｙｌｇａｒｄ  １８４  Ａ（主鎖；ｍａｉｎ  ｃｈａｉｎ）とＳｙｌｇａｒｄ  １８４  Ｂ（硬化剤）の１Ｈ−ＮＭＲスペクトルである。図９の結果によれば、前記比較例１で用いた付加硬化型シリコンゴム組成物には、主鎖にはＳｉ−Ｈに該当するピークが検出されないが、硬化剤にはＳｉ−Ｈに該当するピークが相当量検出されることが分かる。
【００９７】
図２および図３の結果から、本発明による印刷用ブランケットは、表面に−ＳｉＨ基が存在しないシリコンゴム組成物を含むことにより、インク組成物内に含まれた導電性金属の前駆体との反応を防止することができ、それにより、ブランケットの変色現象を抑制することができ、寿命を増大させることができるという特徴があることが分かる。
【図２】
2015517942.tif 000037
【図３】
2015517942.tif 000038
【図１】
2015517942.tif 000039
【図４】
2015517942.tif 000040
【図５】
2015517942.tif 000041
【図６】
2015517942.tif 000042
【図７】
2015517942.tif 000043
【図８】
2015517942.tif 000044
【図９】
2015517942.tif 000045
【国際調査報告】
2015517942.tif 000046
2015517942.tif 000047
2015517942.tif 000048
2015517942.tif 000049